(57)【要約】  その長さに沿った可変圧力プロファイルを有する治療用医療衣類であって、筒状本体と、着用者の皮膚に対してとどまるように適応させた内面を備える筒状本体の一端の近位に形成された滑り止め部と、を含む、治療用医療衣類。編まれた滑り止め部は、同時に編まれて滑り止め部の内面に上昇表面テクスチャを有するリピートを形成する少なくとも第１、第２及び第３の糸を含む。第１、第２及び第３の糸のうち１つが低摩擦糸であり、第１、第２及び第３の糸のうち２つが、滑り止め部の内面にとどまり、かつ滑り止め部の内面に上昇表面テクスチャを形成するように編まれる高摩擦糸である。生地構造及び生地構造を形成する方法もまた開示される。
2016507664.tif 000002
【特許請求の範囲】
【請求項１】
その長さに沿った可変圧力プロファイルを有する治療用医療衣類であって、
（ａ）編まれた筒状本体と、
（ｂ）着用者の皮膚に対してとどまるように適応させた内面を備えており、前記筒状本体の一端の近位に形成された編まれた滑り止め部と、
を備えており、
（ｃ）前記編まれた滑り止め部は、同時に編まれて前記滑り止め部の前記内面に上昇表面テクスチャを有するリピートを形成する少なくとも第１、第２及び第３の糸を含み、前記第１、第２及び第３の糸のうち１つが低摩擦糸であり、更に、前記第１、第２及び第３の糸のうち２つが、前記滑り止め部の前記内面にとどまり、かつ前記滑り止め部の前記内面に前記上昇表面テクスチャを形成するように編まれた高摩擦糸である、
治療用医療衣類。
【請求項２】
前記低摩擦糸が０．５未満の摩擦係数を有し、前記２つの高摩擦糸が０．５より大きい摩擦係数を有する請求項１に記載の治療用医療衣類。
【請求項３】
（ａ）前記筒状本体の一端に形成された編まれたウェルトを含み、
（ｂ）前記滑り止め部は、前記筒状本体と前記ウェルトとの中間に形成され、着用者の皮膚に対して滑らない状態でとどまるよう前記衣類の滑り止め特性を増加するように適応して織られた内面を有する、
請求項１又は２に記載の治療用医療衣類。
【請求項４】
本体部と前記滑り止め部とが一体的に形成されている請求項３に記載の治療用衣類。
【請求項５】
前記衣類の地糸がジャージーニット構造を備えている請求項４に記載の治療用衣類。
【請求項６】
編まれた生地が第１の低摩擦糸、第２の低摩擦糸、第１の高摩擦糸及び第２の高摩擦糸を別々に、かつ同時に供給することによって形成される請求項１に記載の治療用衣類。
【請求項７】
前記高摩擦糸が２０〜５０４０デニール（２２．２〜５５９４ｄＴｅｘ）の線質量密度を有する請求項６に記載の治療用衣類。
【請求項８】
前記高摩擦糸が、天然ゴム、合成ゴム及びスパンデックスからなる群から選択されるマルチフィラメント糸である請求項１に記載の治療用衣類。
【請求項９】
前記高摩擦糸が、室温加硫エラストマー、液状シリコンコーティング、シリコンゴム及びポリウレタンエラストマーからなる群から選択されるコーティング材料でコーティングされている請求項１に記載の治療用衣類。
【請求項１０】
第１の高摩擦糸がインレイ糸として編まれ、第２の高摩擦糸がニット構造の一部を形成し、かつ前記第１の高摩擦糸を前記リピートに固定するように機能する請求項１に記載の治療用衣類。
【請求項１１】
第１の高摩擦糸がインレイ糸として編まれ、第２の高摩擦糸が前記第１の高摩擦糸からオフセットしたインレイ糸として編まれる請求項１に記載の治療用衣類。
【請求項１２】
前記低摩擦糸が１５〜１２００デニール（１６．６〜１３３２ｄＴｅｘ）である請求項１に記載の治療用衣類。
【請求項１３】
その長さに沿った可変圧力プロファイルを有する治療用医療衣類であって、
（ａ）編まれた筒状本体と、
（ｂ）着用者の皮膚に対してとどまるように適応させた内面を備えており、前記筒状本体の一端の近位にて形成された編まれた滑り止め部と、
を備えており、
（ｃ）前記編まれた滑り止め部は、同時に編まれて前記滑り止め部の前記内面に上昇表面テクスチャを有するリピートを形成する第１、第２、第３及び第４の糸を含み、前記第１、第２、第３及び第４の糸のうち２つが低摩擦糸であり、更に、前記第１、第２、第３及び第４の糸のうち２つが、前記滑り止め部の前記内面上にとどまるように、かつ前記滑り止め部の前記内面に前記上昇表面テクスチャを形成するように編まれた高摩擦糸である、
治療用医療衣類。
【請求項１４】
前記滑り止め部の生地構造のリピートにおいて、着用者の体に接することになる前記生地構造の接触面の、高摩擦糸により形成される露出長さｌfyと、低摩擦糸により形成される露出長さｌbyとの間の比率ｒが０．３より大きい、好ましくは０．５より大きい、最も好ましくは０．７より大きく、
糸ｘの各露出長さｌxが、
【数５】
2016507664.tif 000007
と定義され、
ａ）前記糸ｘが前記接触面と直接接触している２点間の糸xのセクションｓjを因数ｋ1＝１で乗じ、
ｂ）前記糸が接触面と直接接触している第１の点と、前記糸と前記接触面との間に更なる糸が配置される第２の点との間の糸のセクションｓjを因数ｋ2＝０．５で乗じ、
ｃ）前記露出長さを算出する際、前記糸が接触面と直接接触していない２点間の糸のセクションsjは考慮されない、すなわちｋ3＝０である、
請求項１３に記載の治療用医療衣類。
【請求項１５】
その長さに沿った可変圧力プロファイルを有する治療用医療衣類のための編まれた生地構造を形成する方法であって、
（ａ）着用者の皮膚に対してとどまるように適応させた内面を備えており、筒状本体の一端の近位に形成された編まれた滑り止め部を備える編まれた筒状本体を形成する工程であって、前記滑り止め部は、前記滑り止め部の前記内面に上昇表面テクスチャを有するリピートを同時に編まれて形成する少なくとも第１、第２及び第３の糸を有しており、前記第１、第２及び第３の糸のうち１つが低摩擦糸であり、更に、前記第１、第２及び第３の糸のうち２つが、前記滑り止め部の前記内面上にとどまるように、かつ前記滑り止め部の前記内面に前記上昇表面テクスチャを形成するように編まれた高摩擦糸である前記形成する工程と、
（ｂ）前記滑り止め部の各リピートにおいて、着用者の体に接することになる前記生地構造の接触面の、高摩擦糸により形成される露出長さｌfyと、低摩擦糸により形成される露出長さｌbyと、の間の比率ｒを、０．３より大きい数値で提供する工程と、
を備えており、
糸ｘの各露出長さｌxが、
【数６】
2016507664.tif 000008
と定義され、
更に、
ｉ）前記糸ｘが前記接触面と直接接触している２点間の糸ｘのセクションｓjを因数ｋ1＝１で乗じ、
ｉｉ）前記糸が接触面と直接接触している第１の点と、前記糸と前記接触面との間に更なる糸が配置される第２の点との間の糸のセクションｓjを因数ｋ2＝０．５で乗じ、
ｉｉｉ）前記露出長さを算出する際、前記糸が接触面と直接接触していない２点間の糸のセクションｓjは考慮されない、すなわちｋ3＝０である、
方法。
【発明の詳細な説明】
【技術分野】
【０００１】
本発明は、治療用医療圧迫衣類、編まれた生地及び編まれた生地を形成する方法に関する。より具体的には、本発明は、着用者の皮膚に接触するための構造的特徴を内部表面に備えた治療用圧迫衣類に関する。これら構造は、先行技術の靴下製品の特徴である、肢から滑り落ちてしまうことへの抵抗を増加させる。説明のため、本出願に開示される本発明は下肢又は下肢の長さの一部において使用される靴下製品に関し、靴下製品、靴下衣類及びストッキングという用語は区別なく使用される。
【背景技術】
【０００２】
治療用医療圧迫衣類は特に体の下肢の種々の静脈疾患及びリンパ疾患の管理を補助するために使用される。このストッキングの目的は、下肢に血液が溜まる傾向を減少させることによって、重力又は疾患経過に起因して上昇した静脈圧の影響を、最小化する又は排除することである。このタイプのストッキングは、心臓又は肺に移動してそこで血栓塞栓を発生させるおそれがある下肢での凝塊形成の発生を減少させるために、非活動の寝たきりの者にも適用してよい。このタイプのストッキングは血流を維持することにより機能し、一般に、血液を末端から押し上げて循環させるのに十分な所定の肢への圧迫を生じさせるための段階的圧力プロファイルを有する。外部周方向対圧が四肢内の静脈圧及びリンパ圧を、四肢の末端部においてより正常なレベルに維持し、末端部からの静脈血及びリンパの移動を補助する。圧迫の別の重要な効果は、静脈血流速度を増加させるための静脈容量の低減である。慢性静脈不全、リンパ浮腫及びその他浮腫の状態にある患者の目的は、浮腫軽減及び予防である。皮下圧は弾性圧迫により増加する。この皮下組織圧の上昇は、毛管からの体液の漏出を助長する経毛細管力（ｔｒａｎｓｃａｐｉｌｌａｒｙ  ｆｏｒｃｅｓ）に抗するように作用する。
【０００３】
種々の公知の治療用医療圧迫衣類がある。しかしながら、公知の治療用ストッキングは着用者の下肢を滑り落ちる傾向があるためストッキングの利点を損なっている。治療用ストッキングの一例はＦｒｅｇｅｏｌｌｅに付与された米国特許第３，９７５，９２９号に記載されており、そこには、丸編靴下編機で編まれた被覆スパンデックス糸の交互するコースにより作製された大腿長抗塞栓ストッキング（ｔｈｉｇｈ  ｌｅｎｇｔｈ  ａｎｔｉ−ｅｍｂｏｌｉｓｍ  ｓｔｏｃｋｉｎｇ）が記載されている。Ｆｒｅｇｅｏｌｌｅに記載されているストッキングは、ストッキング上部の一部分の周囲に折り返されたウェルト及びストッキングの上部分に縫い付けられた狭い弾性帯を示す。弾性帯の内面には、下肢に摩擦的に係合することによりストッキングの上端部を着用者の下肢上に支持することを補助するビーズ又は摩擦グリップ材料の列が設けられている。
【０００４】
治療用ストッキングの別の例は、Ｐａｔｉｅｎｃｅらに付与された米国特許第３，８７４，００１号に記載されており、そこには、弾性を有するように作製された足部及び下肢部を有する全長ストッキングを開示している。滑り止めエラストマーウェビング材料の狭い帯が、仕上げ縫いによって下肢部の上端部に縫い付けられている。使用されるこの特定の縫いによりニットループは互いに適切に移動でき、着用の際のストッキングの変形を確保するとされている。
【０００５】
Ｈｅｒｂｅｒｔらに付与された米国特許第３，９８３，８７０号では、肢用の耐滑り支持物、特に医療用ストッキングが開示されている。Ｈｅｒｂｅｒｔらは、編糸の内部表面の２０〜３０パーセントを、非接着性で非連続性の比較的柔軟なエラストマー高分子材料でコーティングすることにより滑りの課題に対処しており、同材料は、支持物を体の肢上の所定の位置に維持することができる閉塞的でない耐滑り表面を提供するよう皮膚に対して高い摩擦係数を備えている。
【０００６】
Ｈａｒｔｉｇａｎらに付与された米国特許第３，７２８，８７５号には更に別のタイプの抗塞栓ストッキングが開示されている。このストッキングは丸編靴下編機で編まれ、上部分はウェール方向下向きにスリットが入れられ、ストッキングの上端部の周長を増加するためスリット内に軟弾性生地のＶ字形のインサートが縫い付けられている。このタイプのストッキングでは、Ｖ字形のインサートの縫い付けにより製造コストが増加する。インサートはストッキングの上端部の残り部分とは異なる圧迫生地で形成されるため、このインサートにより被覆された下肢の部分は着用者の下肢の残り部分に印加されるのと同じ圧迫力を受けない。また、このストッキングは、ストッキングの上部の狭いウェルトに縫い付けられて、その頂部がインサートの頂部と連続線を形成するようにストッキング縁から上に突出し、ウレタンエラストマーのしわが寄った滑り止め内部表面を有して作製された部分的弾性保持帯を有する。
【０００７】
したがって、一方では衣類を着用者の肢上の所定位置に保持し、他方では着用が快適な滑り止め部を圧迫衣類内に形成することが望ましい。圧迫衣類と各体の部分との間に高い耐滑り性を実現するため、ヒトの皮膚に対して高い摩擦係数を有するいわゆる「摩擦糸」をニット構造に組み込むことは知られている。高い耐滑り性により衣類が体に沿って滑る傾向が低下するため、着用者が許容可能な限界を超える圧力を衣類で加える必要はない。
【０００８】
国際公開第２０１１／１１６９５２  Ａ１号（Ｃｌｅｍｅｎｄｏｔ）は、圧迫衣類に組み込まれ、全体を高摩擦糸で形成した衣類部分を開示している。このニット構造の欠点は、滑り止め領域の使用者の体と逆側に面する表面も全体的に高摩擦糸で形成されていることである。この外部表面は、圧迫衣類上に着用した衣類が下の圧迫衣類にまとわりつき、着用者が動く際に圧迫衣類に対して滑り難くなる原因となる可能性があり、着用者の不快の原因となる。
【０００９】
Ｐｅｅｌｅｒらに付与された米国特許第６，８７１，５１６号明細書には、より最近の圧迫ストッキングが開示されている。Ｐｅｅｌｅｒに開示されているストッキングは、その上部に位置する一体的に編まれた滑り止め部を備える治療用医療圧迫衣類である。この衣類は、高摩擦糸を着用者の皮膚に直に近接させて配置することにより機能する。高摩擦特性は編み工程時に衣類の内側に形成される構造によるものである。
【００１０】
したがって、抗塞栓衣類の滑り止め特性に対する改良がなされてきたが、着用者の下肢を滑り落ちることに耐えうる効果的で安価な治療用医療圧迫衣類が依然必要とされている。
【発明の概要】
【発明が解決しようとする課題】
【００１１】
したがって、本発明の目的は、着用が快適で且つ着用されている肢に沿って衣類が滑ることを効率的に防止する衣類であって、滑り止め部を形成するニット構造を有する圧迫衣類を提供することである。
【００１２】
本発明の別の目的は、効果的な滑り止め特性を有する治療用衣類を提供することである。
【００１３】
本発明の更なる目的は、分離されたエラストマー部分を衣類の上端部に縫い付ける必要がない治療用医療圧迫衣類を提供することである。
【００１４】
本発明の更なる目的は、かさばる縫い目、帯の重なり／継ぎ目、又はシリコンのストライプ若しくはドットなど、肢の部位に強い圧迫を引き起こすおそれのある構造を有しない滑り止め衣類を提供することである。
【課題を解決するための手段】
【００１５】
本発明の一実施形態によれば、その長さに沿った可変圧力プロファイルを有し、編まれた筒状本体と、着用者の皮膚に対してとどまるように適応させた内面を備えており、筒状本体の一端の近位に形成された編まれた滑り止め部と、を含む治療用医療衣類が提供される。編まれた滑り止め部は、同時に編まれて滑り止め部の内面に上昇表面テクスチャを有するリピートを形成する少なくとも第１、第２及び第３の糸を含む。第１、第２及び第３の糸のうち１つは低摩擦糸であり、第１、第２及び第３の糸のうち２つは、滑り止め部の内面にとどまるように、かつ滑り止め部の内面に上昇表面テクスチャを形成するように編まれた高摩擦糸である。
【００１６】
本発明の別の実施形態によれば、低摩擦糸は０．５未満の摩擦係数を有し、２つの高摩擦糸は０．５より大きい摩擦係数を有する。
【００１７】
本発明の別の実施形態によれば、編まれたウェルトが筒状本体の一端に形成されており、滑り止め部が筒状本体の中間に形成され、着用者の皮膚に対して滑らない状態でとどまるように衣類の滑り止め特性を増加するように適応して織られた内面を有する。
【００１８】
本発明の別の実施形態によれば、本体部と滑り止め部とは一体的に形成されている。
【００１９】
本発明の別の実施形態によれば、衣類の地糸はジャージーニット構造を備えている。
【００２０】
本発明の別の実施形態によれば、編まれた生地は第１の低摩擦糸、第２の低摩擦糸、第１の高摩擦糸及び第２の高摩擦糸を別々に且つ同時に供給することによって形成される。
【００２１】
本発明の別の実施形態によれば、高摩擦糸は２０〜５０４０デニール（２２．２〜５５９４ｄＴｅｘ）の線質量密度を有する。
【００２２】
本発明の別の実施形態によれば、高摩擦糸は、天然ゴム、合成ゴム及びスパンデックスからなる群から選択されるマルチフィラメント糸である。
【００２３】
本発明の別の実施形態によれば、高摩擦糸は、室温加硫エラストマー、液状シリコンコーティング、シリコンゴム及びポリウレタンエラストマーからなる群から選択されるコーティング材料でコーティングされている。
【００２４】
本発明の別の実施形態によれば、第１の高摩擦糸がインレイ糸として編まれ、第２の高摩擦糸が編み構造の一部を形成し、第１の高摩擦糸をリピートに固定するように機能する。
【００２５】
本発明の別の実施形態によれば、第１の高摩擦糸がインレイ糸として編まれ、第２の高摩擦糸が第１の高摩擦糸からオフセットしたインレイ糸として編まれる。
【００２６】
本発明の別の実施形態によれば、低摩擦糸は１５〜１２００デニール（１６．６〜１３３２ｄＴｅｘ）である。
【００２７】
本発明の別の実施形態によれば、その長さに沿った可変圧力プロファイルを有し、編まれた筒状本体と、着用者の皮膚に対してとどまるように適応させた内面を備える筒状本体の一端の近位に形成された編まれた滑り止め部と、を含む治療用医療衣類が提供される。編まれた滑り止め部は、同時に編まれて滑り止め部の内面に上昇表面テクスチャを有するリピートを形成する第１、第２、第３及び第４の糸を含む。第１、第２、第３及び第４の糸のうち２つは低摩擦糸であり、第１、第２、第３及び第４の糸のうち２つが、滑り止め部の内面上に留まるように、かつ滑り止め部の内面に上昇表面テクスチャを形成するように編まれた高摩擦糸である。
【００２８】
本発明の別の実施形態によれば、滑り止め部の生地構造のリピートにおいて、着用者の体に接することになる生地構造の接触面の、高摩擦糸により形成される露出長さｌfyと、低摩擦糸により形成される露出長さｌbyとの間の比率ｒが、０．３より大きい、好ましくは０．５より大きい、最も好ましくは０．７より大きく、
糸ｘの各露出長さｌxは、
【数１】
2016507664.tif 000003
と定義され、更に、糸ｘが接触面と直接接触している２点間の糸ｘのセクションｓjを因数ｋ1＝１で乗じ、糸が接触面と直接接触している第１の点と、この糸と接触面との間に更なる糸が配置される第２の点との間の糸のセクションｓjを因数ｋ2＝０．５で乗じる。露出長さを算出する際、糸が接触面と直接接触していない２点間の糸のセクションｓjは考慮されない、すなわちｋ3＝０である。
【００２９】
本発明の別の実施形態によれば、その長さに沿った可変圧力プロファイルを有する治療用医療衣類のための編まれた生地構造を形成する方法が提供される。この方法は、着用者の皮膚に対してとどまるように適応させた内面を備える筒状本体の一端の近位に形成された編まれた滑り止め部を備える編まれた筒状本体を形成する工程を含み、滑り止め部は、滑り止め部の内面に上昇表面テクスチャを有するリピートを形成する少なくとも第１、第２及び第３の糸を有する。第１、第２及び第３の糸のうち１つが低摩擦糸であり、第１、第２及び第３の糸のうち２つが滑り止め部の内面にとどまり、かつ滑り止め部の内面に上昇表面テクスチャを形成するように編まれた高摩擦糸である。滑り止め部の各リピートにおいて、着用者の体に接することになる生地構造の接触面の、高摩擦糸により形成される露出長さｌfyと、低摩擦糸により形成される露出長さｌbyとの間の比率ｒは０．３より大きい数値、糸ｘの各露出長さｌxは
【数２】
2016507664.tif 000004
と定義され、糸ｘが前記接触面と直接接触している２点間の糸ｘのセクションｓjを因数ｋ1＝１で乗じる。糸が接触面と直接接触している第１の点と、糸と接触面との間に更なる糸が配置される第２の点との間の糸のセクションｓjを因数ｋ2＝０．５で乗じ、露出長さを算出する際、糸が接触面と直接接触していない２点間の糸のセクションｓjは考慮されない、すなわちｋ3＝０である。
【００３０】
本発明の別の実施形態によれば、衣類の本体は、好ましくは、ジャージーステッチなどの当業者に公知の任意の方法で作製した丸編ニット衣類である。
【００３１】
別の実施形態によれば、滑り止め部は衣類周囲の一部のみに延在するように編まれてもよい。また、滑り止め部を有する編まれた布地を別個に形成し、縫製又は別の方法によって衣類に組み込んでもよい。
【００３２】
本発明は以下の本発明の詳細な説明を添付の図面を参照しつつ読むと最も良く理解される。
【図面の簡単な説明】
【００３３】
【図１】本発明によるニット構造の実例となる実施形態を示す。
【図２】本発明によるニット構造の更なる実施形態を示す。
【図３】本発明によるニット構造の更なる実施形態を示す。
【図４】本発明によるニット構造の更なる実施形態を示す。
【図５】特に図１〜４に示される生地構造のいずれかから作製することができ、かつ本出願に記載の方法による圧迫衣類の一形態を示す。
【発明を実施するための形態】
【００３４】
本発明による編まれた生地は、好ましくは以下に更に記載される従来の丸編み工程によって製作され、得られる構造は、集合的に、着用者の肢に対する所望の摩擦作用を提供する、各リピート内の糸位置及びリピートの配置として記述することができる。
【００３５】
本出願に開示される衣類、生地及び生地形成の方法に関する本発明は、下肢、上肢及び胴部などの体の様々な部分又はこれら体の部分の一部分に着用される衣類に使用してもよい。加えて、本発明の発明的特徴は衣類の特定部分、例えば、ズボン及びシャツなどの下半身及び上半身用衣類の下肢又は上肢部分へと適用される。
【００３６】
「可変圧力プロファイル（ｖａｒｉａｂｌｅ  ｐｒｅｓｓｕｒｅ  ｐｒｏｆｉｌｅ）」とは、体の一部分、例えば、下肢又は上肢に対して圧迫力を作用させるように形成されたエラストマー材料で構成される衣類の特徴を意味し、このエラストマー材料は体の一部分の遠位側領域から近位側領域へ勾配を有する圧迫力を提供する。圧迫力勾配は遠位領域、例えば足又は手における最大値から、近位領域の最小値まで変化する。したがって、勾配を有する圧迫力は、体の一部分の遠位側から近位側領域に体液を移動させる傾向にあり、所望の治療的効果を提供する。
【００３７】
糸の摩擦係数はＡＳＴＭ規格Ｄ３１０８−９５に記載されている方法に以下を付加して特定する。特に、この規格の図２に示す装置を使用されなければならず、以下で記載するセラミック材料のロッドに対象の糸が接する巻き角（ｗｒａｐ  ａｎｇｌｅ）は１６３．５°であり、このロッドは８ｍｍの直径を有する。最後に、試験糸に印加する予張力は各糸のｄＴｅｘに関係なく３．０グラムになるように選択した。したがって、セラミック材料と対象の糸との間の比較的高い摩擦相互作用を考慮に入れるために、１デニールあたり０．０４グラム未満の予張力を付与する、ＡＴＳＭ規格の偏差を用いる。各摩擦係数の値は、ＡＳＴＭ規格に記載される入力張力及び出力張力の測定値に基づき、すなわち、ＡＳＴＭ規格のセクション１１．４に記載される式により算出する。
【００３８】
本出願で使用される用語「低摩擦糸（ｌｏｗ−ｆｒｉｃｔｉｏｎ  ｙａｒｎ）」は、所定の基準セラミック材料に対し、０．５未満、好ましくは０．４未満の摩擦係数を有する糸を意味する。
【００３９】
本出願で使用される用語「高摩擦糸（ｈｉｇｈ−ｆｒｉｃｔｉｏｎ  ｙａｒｎ）」は、所定の基準セラミック材料に対し、０．５より大きい、好ましくは０．６より大きい摩擦係数を有する糸を意味する。
【００４０】
加えて、本発明の構造は、そのような構造の１つのリピートを考慮した場合、摩擦糸と非摩擦糸の間の当接面の露出長さの比率ｒがｒ＝０．３、好ましくはｒ＝０．５、最も好ましくはｒ＝０．７を超えるように編まれることが好ましい。
【００４１】
糸の露出長さとは、当接面に配置される部分の糸の長さであって、構造がその上に配置される接触面、すなわち圧迫衣類の場合は使用者の体の対応する部分、と直に接することになる部分の糸の長さである。
【００４２】
この点に関して、糸ｘの各露出長さｌxは以下のように定義される： 
【数３】
2016507664.tif 000005
式中、ｓjは、リピート内の、各糸の他の糸との接点間の部分であり、この接点は１つの糸が別の糸を横切って案内される地点である。
【００４３】
本出願の目的のため、所望の所定基準セラミック材料に定められた基準セラミック材料はＤＥＳ  Ｃｅｒａｍｉｃａ  Ｐｖｔ．Ｌｔｄにより製造及び販売されており、且つ表面粗さを０．２５〜０．４μＲａに仕上げた「通常研磨済（ｎｏｒｍａｌ  ｐｏｌｉｓｈｅｄ）」材料として示されるセラミック製品であり、この製品については以下のリンクに更に示される。
ｈｔｔｐ：／／ｗｗｗ．ｄｅｓｃｅｒａｍｉｃａ．ｃｏｍ：８０８０／Ｓｅｒｆａｃｅ．ｊｓｐ？ｍａｉｎｌｉｎｋ＝ｍａｉｎｃａｔｌ＆ｐａｒｅｎｔｉｄ＝１６０
【００４４】
別の好適な材料は、Ｔｈｅ  Ｍｏｒｇａｎ  Ｃｒｕｃｉｂｌｅ  Ｃｏｍｐａｎｙ  ｐｌｃ．の一部門であるＭｏｒｇａｎ  Ｔｅｃｈｎｉｃａｌ  Ｃｅｒａｍｉｃｓの一事業部のＢｏｌｔ  Ｔｅｃｈｎｉｃａｌ  Ｃｅｒａｍｉｃｓにより製造及び販売されているＡｌｓｉｎｔセラミック９９，７である。ヒトの皮膚の表面特性を複製するように設計された材料を含む他の材料にも好適である。ニット構造及び圧迫衣類の適合性は実験的に決定され、その後、所望のニット構造及び圧迫衣類がそれに基づいて複製され得る基準が選択される。所望の基準を提供するために採用され得る多くの基準があるということになるが、このうち２つを上述している。
【００４５】
ここで図面を参照すると、図１に、本発明によるニット構造１０の第１の実施形態を示し、この構造１０のパターンを形成する１つのリピート１２をボックス内に示す。図１の実施形態によるニット構造１０のリピート１２は、４フィード編み機（ｆｏｕｒ−ｆｅｅｄ  ｋｎｉｔｔｉｎｇ  ｍａｃｈｉｎｅ）で以下の仕様に従い編まれた第１の低摩擦糸１４と、第２の低摩擦糸１６と、第１の高摩擦糸１８と、第２の高摩擦固定糸２０と、を含む。
第１フィード：（低摩擦糸）
テクスチャードナイロン  １／７０／３４；ジャージーニット
第２フィード：（高摩擦糸）
Ａｓａｈｉ  ４２０ｄ  Ｃ−７０１  スパンデックス；１×２インレイ
第３フィード：（固定高摩擦糸）
Ｈｙｏｓｕｎｇ  １４０ｄ  Ｃ−１００  スパンデックス；ジャージーニット
第４フィード：（低摩擦糸）
ストレッチポリエステル１／７０／３４；ジャージーニット
【００４６】
このパターンの仕様から明らかなように、糸１４、１６、１８、２０は別々に供給され、ゆえに、異なる糸である。
【００４７】
概して、高摩擦糸１８、２０の材料は、スパンデックス、天然ゴム；合成ゴム、例えば、ポリイソプレン、スチレン−ブタジエンゴム、スチレン−エチレン／ブチレン−スチレン及びエチレンプロピレンジエンモノマー、又はブチルゴム（イソブチレン）、特に、スチレン−エチレン／ブチレン−スチレン（Ｓ−ＥＢ−Ｓ）、スチレン−エチレン／プロピレン−スチレン（Ｓ−ＥＰ−Ｓ）、スチレン−エチレン−エチレン／プロピレン−スチレン（Ｓ−ＥＥＰ−Ｓ）、並びに水素化スチレン−イソプレン／ビニル−イソプレン−スチレンなどであってもよい。
【００４８】
特に、高摩擦糸１８、２０は、Ａｓａｈｉ  ４２０ｄ  Ｃ−７０１スパンデックス、Ａｓａｈｉ  ２８０ｄ  Ｃ−８０４スパンデックス、Ｈｙｏｓｕｎｇ  ２８０ｄ  Ｈ−３００スパンデックス、Ｈｙｏｓｕｎｇ  １４０ｄ  Ｃ−１００スパンデックス、又はＡｓａｈｉ  Ｒｏｉｃａ  Ｃ−７０１（１１７Ｄ／１３０ｄｔｅｘ）スパンデックスであってもよい。
【００４９】
しかしながら、コーティング糸を高摩擦糸１８、２０として使用することも可能であり、以下の材料をコーティング材料として使用してもよい：室温加硫エラストマー（Ｄｏｗ  Ｃｏｒｎｉｎｇ（登録商標）３−３４４２、３−３５５９、３−７２４６及び７３４）、（Ｂｌｕｅｓｔａｒ  ＳＩＬＢＩＯＮＥ（登録商標）ＴＣＳ７３７０）、（Ｍｏｍｅｎｔｉｖ  ＴＰ  ３００４、ＴＰ３２３９、ＲＴＶ８３０、ＲＴＶ８３４、ＩＳ  ５６１０／Ｗ１３０、ＩＳ  ５６１０／６０Ｃ２及びＩＳ  ５６２８／９０）、（Ｗａｃｋｅｒ  ＳＩＬＰＵＲＡＮ（登録商標）２１１０、２１２０及び２１３０）；液状シリコンコーティング（ＸＩＡＭＥＴＥＲ（登録商標）ＲＢＬ−９２５２／ＬＳＲ２５０及びＬＳＲ／５００）、（Ｄｏｗ  Ｃｏｒｎｉｎｇ  ３６３１  ＬＳＲ）；シリコンゴム（Ｄｏｗ  Ｃｏｒｎｉｎｇ  ７−９８００  Ａ＆Ｂ及び７−９７００  Ａ＆Ｂ）、（Ｎｏｖａｇａｒｄの８００−２４０及び８００−１４２）及びポリウレタンエラストマーコーティング（Ｂａｙｅｒ  Ｍａｔｅｒｉａｌ  Ｓｃｉｅｎｃｅ、ＢＡＹＭＥＤＩＸ、ＩＭＰＲＡＮＩＬ  ＨＳ−８５ＬＮ、ＩＭＰＲＡＮＩＬ  ＤＡＨ、ＩＭＰＲＡＮＩＬ  ＬＰ  ＲＳＣ  ４００２、ＢＡＹＨＹＤＲＯＬ  １２４、ＢＡＹＨＹＤＲＯＬ  ＵＨ  ２４０及びＢＡＹＨＹＤＲＯＬＵ  ＸＰ  ２４２８）。
【００５０】
高摩擦糸１８、２０は上記特定のセラミック材料に対し、０．５より大きい、好ましくは０．６より大きい摩擦係数を有し、この係数は上述の方法により測定される。加えて、高摩擦糸は好ましくは２０〜５０４０デニール（２２．２〜５５９４ｄＴｅｘ）である。
【００５１】
この構造１０の低摩擦糸１４、１６は、一般に、４／７０／４８  テクスチャードナイロン、Ｓ撚り又はＺ撚り；１／７０／３４ストレッチポリエステル；４／７０／６８  テクスチャードナイロン、Ｓ撚り又はＺ撚り；カバードヤーン７０芯糸５５−３５ＤＣ、１／７０／３４  テクスチャードナイロン、Ｓ撚り又はＺ撚り；Ｄｒｉ−Ｒｅｌｅａｓｅ（登録商標）８５％  ポリエステル１５％  綿、Ｄｒｉ−Ｒｅｌｅａｓｅ（登録商標）８８％  ポリエステル１２％  ウール及びスピーマ綿２６／１紡績であってもよい。
【００５２】
図１のニット構造１０における糸の配置は、着用の際に生地の滑りに対し所定の所望の抵抗を生じさせるための十分な剛性を提供する。より具体的には、第１及び第２の高摩擦糸１８、２０は、着用の際に生地内のこれら高摩擦糸が延びるのに伴い、全体の長さがより長くなる。
【００５３】
特に、このニット構造１０では、第２の固定高摩擦糸２０により第１の高摩擦糸１８を「隠す（ｓｈａｄｏｗｉｎｇ）」効果が先行技術と特徴的に異なる。図１に示すように、高摩擦糸１８は、第２の固定高摩擦糸２０が第１の高摩擦糸１８を生地構造１０に固定するために使用される点２２においてのみ第２の高摩擦糸２０によって被覆される。したがって、着用者と直に接する高摩擦糸１８、２０の全有効長が先行技術と比較して増加する。
【００５４】
低摩擦糸１４、１６の露出長さと高摩擦糸１８、２０の露出長さとの間の比率ｒは上記方法により算出され得る。この目的のため、リピート１２内の各糸の形状は、以下の計算のため同一の長さを有するとみなされる複数のセクションｓjに分離される。各セクションｓjは１つの接点２２から、更なる糸をもって次の接点２２まで延びており、これは、図１における第２の高摩擦糸２０の一部の各セクションｓ1、ｓ2及びｓ3において説明する。
【００５５】
これらの各セクションに対し、対応する因数ｋ1,2,3を以下のルールに従い決定する。
ａ）第２の高摩擦糸２０のセクションｓjが更なる糸（本部分の場合これは第２の低摩擦糸１６のみ）を有して２つの接点２２間で延び、これら接点において第２の高摩擦糸２０が着用者などの接触面と直に接する場合、因数はｋ1＝１である。
ｂ）第２の高摩擦糸２０のセクションｓjが、第２の高摩擦糸２０が接触面と直接接触している第１の接点２２と、第２の低摩擦糸１６が第２の高摩擦糸２０と接触面との間に配置されている第２の接点２２と、の間で延びる場合、因数はｋ2＝０．５である。
ｃ）第２の高摩擦糸２０のセクションｓjが第２の高摩擦糸２０が接触面と直接接触していない２点間で延びる場合、これについては露出長さを算出する際に考慮されない、すなわちｋ3＝０である。
【００５６】
セクションｓ1、ｓ2及びｓ3を含む第２の高摩擦糸２０の部分にこれらルールが適用される場合、これは、ｓ1ではｋ1＝０．５、ｓ2ではｋ1＝１、ｓ3ではｋ1＝０．５になる。したがって、この部分のみの露出長さｌはｌ＝ｓ1ｋ1＋ｓ2ｋ1＋ｓ3ｋ1＝１×０．５＋１×１＋１×０．５＝２になる。
【００５７】
このようにして、リピート１２における各糸１４、１６、１８、２０の露出長さを算出できる。第１の低摩擦糸１４、第２の低摩擦糸１６、第１の高摩擦糸１８及び第２の高摩擦糸２０の露出長さｌby1、ｌby2、ｌfy1、ｌfy2が構造１０から得られた場合、高摩擦糸１８、２０の露出長さと低摩擦糸１４、１６の露出長さとの間の比率ｒは以下により算出され得る。
【数４】
2016507664.tif 000006
【００５８】
第１の実施形態による構造１０では、この結果はｒ＝０．８６になるが、Ｐｅｅｌｅｒの参考文献に記載されている構造はｒ＝０．２２の露出長さにおける比率を有する。したがって、構造１０が圧迫衣類の一部である場合、図１の実施形態の構造１０により、高摩擦糸のより広い部分が着用者と直に接することになるため、低摩擦糸１４、１６が同様に用いられている場合であっても滑り止め効果は先行技術と比較して増加する。
【００５９】
ここで図２を参照すると、本発明の第２の実施形態による生地構造３０が示される。生地構造１０と同様に、生地構造３０のリピート３２は、第１の低摩擦糸３４と、第２の低摩擦糸３６と、第１の高摩擦糸３８と、第２の高摩擦糸４０と、第３の低摩擦糸４２と、を含み、これら糸は４フィード編機の以下の仕様に従い編まれる。
第１フィード：（低摩擦糸）
テクスチャードナイロン  １／７０／３４；ジャージーニット
第２フィード：（高摩擦糸）
Ａｓａｈｉ  ４２０ｄ  Ｃ−７０１スパンデックス；２×２インレイ
第３フィード：（高摩擦固定糸及び低摩擦固定糸）
Ｈｙｏｓｕｎｇ  １４０ｄ  Ｃ−１００スパンデックス（摩擦糸）及びナイロン２／２０／７（低摩擦糸）；３×１リブ
第４フィード：（低摩擦糸）
テクスチャードナイロン  １／７０／３４；ジャージーニット
【００６０】
したがって、糸３４、３６、３８、４０及び４２は同じく別個に供給され、この構造３０は、低摩擦糸３４、３６及び４２に加え、同様に別個に編まれ、この生地構造３０の滑り止め効果を担う少なくとも２つの高摩擦糸３８、４０を含む。
【００６１】
この構造３０に用いられる糸３４、３６、３８、４０及び４２は第１の構造１０の場合と同じ群から選択してもよい。最後に、上述の方法により決定した上述のセラミック材料に対する第１及び第２の高摩擦糸３８、４０の摩擦係数は０．５より大きい、好ましくは０．６より大きい数値とすべきである。
【００６２】
リピート３２における低摩擦糸３４、３６の露出長さと高摩擦糸３８、４０／４２の露出長さの比率ｒを第２の構造３０について算出した場合、結果はｒ＝０．７８であり、ゆえに、本体及び高摩擦糸を含む先行技術構造により周知の値を大幅に上回る。
【００６３】
ここで図３を参照すると、本発明の第３の実施形態による生地構造５０が示される。生地構造１０及び３０と同様に、第３のニット構造５０のリピート５２もまた第１の低摩擦糸５４と、第１の高摩擦糸５６と、第２の高摩擦糸５８と、を含む。４フィード編機で編まれるが、この生地構造５０は３本の糸のみを供給することにより得られる。このため、糸５４、５６、５８は以下の仕様に従い編まれる。
第１フィード：（低摩擦糸）
テクスチャードナイロン  １／７０／３４；ジャージーニット
第２フィード：（高摩擦糸）
Ａｓａｈｉ  ４２０ｄ  Ｃ−７０１スパンデックス；２×２インレイ
第４フィード：（高摩擦糸）
スパンデックス  １１７Ｄ  Ｃ−７０１；２×２  交互インレイ
【００６４】
糸は別個に供給され、生地構造５０は低摩擦糸５４に加え、別個に編まれる２つの高摩擦糸５６、５８を含む。
【００６５】
上述の実施形態の場合と同様に、この生地構造５０に用いられる糸５４、５６、５８は第１及び第２の構造１０及び３０の場合と同じ群から選択される。特に、上述のセラミック材料に対して、及び上述の方法により特定した第１及び第２の高摩擦糸５６、５８の摩擦係数は０．５より大きい、好ましくは０．６より大きい数値である。
【００６６】
図３に示すように、第１及び第２の高摩擦糸５６、５８の両方は、第１の高摩擦糸５６が低摩擦糸５４によって被覆される点６０において第２の高摩擦糸５８がその低摩擦糸５４の上にあるため、少なくとも高摩擦糸５６が各点６０において着用者に接することが確実となるような方法で、フロートとして編まれる。
【００６７】
第３の構造５０についてもリピート５２における低摩擦糸５４の露出長さと高摩擦糸５６、５８の露出長さとの比率ｒを算出することができ、ｒ＝１．０４の非常に望ましい値が得られる。
【００６８】
ここで図４を参照すると、本発明の第４の実施形態による生地構造７０が示される。リピート７２を参照して示すように、生地構造７０は、低摩擦糸７４と、第１の高摩擦糸７６と、第２の高摩擦糸７８と、を含む。生地構造７０は以下の仕様に従い編まれる。
第１フィード：（低摩擦糸）
テクスチャードナイロン  １／７０／３４；ジャージーニット
第２フィード：（高摩擦糸）
Ａｓａｈｉ  ４２０ｄ  Ｃ−７０１  スパンデックス；３×１  インレイ
第４フィード：（高摩擦糸）
スパンデックス１１７Ｄ  Ｃ−７０１；１×１  インレイ
【００６９】
前述の実施形態と同様に、この生地構造７０に用いられる糸７４、７６、７８は第１及び第２及び第３の生地構造１０、３０及び５０の場合と同じ群から選択される。特に、上述のセラミック材料に対して、及び上述の方法により特定された第１及び第２の高摩擦糸７６、７８の摩擦係数は０．５より大きい、好ましくは０．６より大きい数値である。
【００７０】
図４に示すように、第１及び第２の高摩擦糸７６、７８の両方は、第１の高摩擦糸７６が低摩擦糸７４によって被覆される点８０において第２の高摩擦糸７８がその低摩擦糸７４の上にあるため、少なくとも１つの高摩擦糸７８が各点８０において着用者に接することが確実となるような方法で、フロートとして編まれる。
【００７１】
生地構造７０についてリピート７２における低摩擦糸７４の露出長さと高摩擦糸７６、７８の露出長さとの比率ｒを算出し、ｒ＝１．２０の非常に望ましい値を得る。
【００７２】
ここで図５を参照すると、圧迫ストッキングの形態の治療用医療圧迫衣類が参照符号９０で概ね示される。上述のように、説明する目的のために本発明は、可変圧力プロファイルを有する圧迫ストッキングとして記載される一方、本発明は、また、患者の肢若しくは胴部の静脈疾患若しくはリンパ管疾患及び／又は血栓症の管理を補助するために患者に使用するためのストッキング、スリーブ等の任意の衣類を含む。
【００７３】
図５の特定の実施形態によるストッキング９０は、本体部９２と、ストッキング９０の上端部の近傍に配置され、本体部９２と一体的に形成された滑り止め部９４と、ストッキング９０の頂端部にある任意のウェルト９６と、を有する。任意のウェルト９６はストッキング９０の最上部の上部範囲がそれ自身の上に丸まって下がり、望まない厚い領域を形成するのを防止することを主に目的とするが、所望であれば構造から省略してもよく、この場合、滑り止め部９４がストッキング９０の上末端部を形成する。
【００７４】
滑り止め部９４は衣類周縁の一部のみに延在するように編まれてもよい。また、滑り止め部９４などの滑り止め部を有する編まれた布地を別に形成し、縫製又は別の方法によって衣類に組み込んでもよい。
【００７５】
ストッキング９０の本体部９２は、好ましくは、例えばジャージーステッチを用いた当業者に公知の方法で丸編で編まれる。上述の伸縮可能なテクスチャード加工糸はジャージーコースで編まれる。ストッキング９０はＳａｎｔｏｎｉ  Ｐｅｎｄｏｌｉｎａ医療用編機又はＬｏｎａｔｉ  Ｌａ−ＭＥ医療用編機などの任意の従来の編機で編んでもよい。
【００７６】
滑り止め部９４は生地構造１０、３０、５０又は７０の１つによって編まれ、糸構造及びニット構造のいくつかの実施形態は、２つの頻繁に使用される編機に対応して、上述の糸及びニット構造の更なる例により、以下のように記載される。
糸構造：「Ｓａｎｔｏｎｉ  Ｐｅｎｄｏｌｉｎａ医療用編機」
第１フィード：１／７０／３４  ストレッチナイロン（Ｓ撚り）
第２フィード：Ｒｏｉｃａ  Ｃ−７０１−−４２０デニールスパンデックス
第３フィード：Ｈｙｏｓｕｎｇ  Ｃ−１００−１４０デニールスパンデックス
第４フィード：１／７０／３４  ストレッチポリエステル
糸構造：「Ｌｏｎａｔｉ  ＬＡ−ＭＥ編機」
第４フィード：１／７０／３４  ストレッチナイロン（Ｓ撚り）
第１フィード：Ｒｏｉｃａ  Ｃ−７０１−−４２０デニールスパンデックス
第３フィード：Ｒｏｉｃａ  Ｃ−７０１−−１１７デニールスパンデックス
ニット構造：「Ｓａｎｔｏｎｉ  Ｐｅｎｄｏｌｉｎａ医療用編機」
第１フィード：ジャージーニット、全針
第２フィード：１×２インレイ（タック高さ）
第３フィード：ジャージーニット、全針
第４フィード：ジャージーニット、全針
ニット構造：「Ｌｏｎａｔｉ  ＬＡ−ＭＥ医療用編機」
第４フィード：ジャージーニット、全針
第１フィード：２×２インレイ（タック高さ）
第３フィード：２×２交互インレイ（タック高さ）
【００７７】
上記に例として記載した構造１０、３０、５０及び７０は、着用者の体に面する衣類、例えばストッキング９０の、高摩擦糸で形成される表面部分を増やすことができ、第２の高摩擦糸は、第１の高摩擦糸をニット構造に固定するために用いられてもよく、その逆でもよいため、高摩擦糸が１つ又は複数の低摩擦糸によって遮蔽されず、ストッキング９０の内面に上昇表面プロファイルが形成される。上昇表面テクスチャは、生地の内面に、滑り止め部９４の高摩擦糸が「フロート」として形成されるように生地を編むことによるものであり、当該「フロート」は、着用者の皮膚に対して所望の比較的高摩擦の滑り止め特性を提供する表面テクスチャを形成するために、周囲の地糸から持ち上げられている。
【００７８】
更に、生地構造１０、３０、５０及び７０は、ストッキング９０とストッキング９０上に着用されるスカート、ドレス及びズボンなどの他の衣類物品との間の不愉快なまとわりつきを高摩擦糸が引き起こすことのないよう、着用者から逆側に面するストッキング９０の表面が主に低摩擦糸となるようにされる。
【００７９】
本発明によって得られるニット構造は、所定の圧迫を発生させるのに十分な剛性を提供し、第１及び第２の高摩擦糸により、高摩擦糸が使用者の体に接する全体的長さが長くなる。したがって、高摩擦糸の接触長さが先行技術構造と比較して長くなるため、中程度の圧迫であってもすでに十分な耐滑り性を生じさせることができる。
【００８０】
本発明による治療用医療衣類、編まれた生地及び治療用医療衣類を形成する方法を特定の実施形態及び例を参照して記載してきた。本発明の範囲から逸脱することなく本発明の種々の詳細を変更してもよい。更に、前述の本発明の好ましい実施形態及び本発明を実施するための最良の形態の記載は単に説明目的で提供されるものであり、限定目的ではない。
【図１】
2016507664.tif 000009
【図２】
2016507664.tif 000010
【図３】
2016507664.tif 000011
【図４】
2016507664.tif 000012
【図５】
2016507664.tif 000013
【手続補正書】
【提出日】平成27年8月13日(2015.8.13)
【手続補正１】
【補正対象書類名】特許請求の範囲
【補正対象項目名】全文
【補正方法】変更
【補正の内容】
【特許請求の範囲】
【請求項１】
その長さに沿った可変圧力プロファイルを有する治療用医療衣類であって、
（ａ）編まれた筒状本体と、
（ｂ）着用者の皮膚に対してとどまるように適応させた内面を備えており、前記筒状本体の一端の近位に形成された編まれた滑り止め部と、
を備えており、
（ｃ）前記編まれた滑り止め部は、同時に編まれて前記滑り止め部の前記内面に上昇表面テクスチャを有するリピートを形成する少なくとも第１、第２及び第３の糸を含み、前記第１、第２及び第３の糸のうち１つが低摩擦糸であり、更に、前記第１、第２及び第３の糸のうち２つが、前記滑り止め部の前記内面にとどまり、かつ前記滑り止め部の前記内面に前記上昇表面テクスチャを形成するように編まれた高摩擦糸である、
治療用医療衣類。
【請求項２】
前記低摩擦糸が０．５未満の摩擦係数を有し、前記２つの高摩擦糸が０．５より大きい摩擦係数を有する請求項１に記載の治療用医療衣類。
【請求項３】
（ａ）前記筒状本体の一端に形成された編まれたウェルトを含み、
（ｂ）前記滑り止め部は、前記筒状本体と前記ウェルトとの中間に形成され、着用者の皮膚に対して滑らない状態でとどまるよう前記衣類の滑り止め特性を増加するように適応して織られた内面を有する、
請求項１又は２に記載の治療用医療衣類。
【請求項４】
前記筒状本体と前記滑り止め部とが一体的に形成されている請求項３に記載の治療用医療衣類。
【請求項５】
前記筒状本体がジャージーニット構造を備えている請求項４に記載の治療用医療衣類。
【請求項６】
前記滑り止め部の編まれた生地が第１の低摩擦糸、第２の低摩擦糸、第１の高摩擦糸及び第２の高摩擦糸を別々に、かつ同時に供給することによって形成される請求項１から５のいずれか１項に記載の治療用医療衣類。
【請求項７】
前記高摩擦糸が２０〜５０４０デニール（２２．２〜５５９４ｄＴｅｘ）の線質量密度を有する請求項６に記載の治療用医療衣類。
【請求項８】
前記高摩擦糸が、天然ゴム、合成ゴム及びスパンデックスからなる群から選択されるマルチフィラメント糸である請求項１から７のいずれか１項に記載の治療用医療衣類。
【請求項９】
前記高摩擦糸が、室温加硫エラストマー、液状シリコンコーティング、シリコンゴム及びポリウレタンエラストマーからなる群から選択されるコーティング材料でコーティングされている請求項１から８のいずれか１項に記載の治療用医療衣類。
【請求項１０】
第１の高摩擦糸がインレイ糸として編まれ、第２の高摩擦糸が前記滑り止め部のニット構造の一部を形成し、かつ前記第１の高摩擦糸を前記リピートに固定するように機能する請求項１から９のいずれか１項に記載の治療用医療衣類。
【請求項１１】
第１の高摩擦糸がインレイ糸として編まれ、第２の高摩擦糸が前記第１の高摩擦糸からオフセットしたインレイ糸として編まれる請求項１から１０のいずれか１項に記載の治療用医療衣類。
【請求項１２】
前記低摩擦糸が１５〜１２００デニール（１６．６〜１３３２ｄＴｅｘ）である請求項１から１１のいずれか１項に記載の治療用医療衣類。
【請求項１３】
その長さに沿った可変圧力プロファイルを有する治療用医療衣類であって、
（ａ）編まれた筒状本体と、
（ｂ）着用者の皮膚に対してとどまるように適応させた内面を備えており、前記筒状本体の一端の近位にて形成された編まれた滑り止め部と、
を備えており、
（ｃ）前記編まれた滑り止め部は、同時に編まれて前記滑り止め部の前記内面に上昇表面テクスチャを有するリピートを形成する第１、第２、第３及び第４の糸を含み、前記第１、第２、第３及び第４の糸のうち２つが低摩擦糸であり、更に、前記第１、第２、第３及び第４の糸のうち２つが、前記滑り止め部の前記内面上にとどまるように、かつ前記滑り止め部の前記内面に前記上昇表面テクスチャを形成するように編まれた高摩擦糸である、
治療用医療衣類。
【請求項１４】
前記滑り止め部の生地構造のリピートにおいて、着用者の体に接することになる前記生地構造の接触面の、高摩擦糸により形成される露出長さｌfyと、低摩擦糸により形成される露出長さｌbyとの間の比率ｒが０．３より大きい、好ましくは０．５より大きい、最も好ましくは０．７より大きく、
糸ｘの各露出長さｌxが、
【数５】
2016507664.tif 000014
と定義され、
ａ）前記糸ｘが前記接触面と直接接触している２点間の糸xのセクションｓjを因数ｋ1＝１で乗じ、
ｂ）前記糸が接触面と直接接触している第１の点と、前記糸と前記接触面との間に更なる糸が配置される第２の点との間の糸のセクションｓjを因数ｋ2＝０．５で乗じ、
ｃ）前記露出長さを算出する際、前記糸が接触面と直接接触していない２点間の糸のセクションsjは考慮されない、すなわちｋ3＝０である、
請求項１３に記載の治療用医療衣類。
【請求項１５】
その長さに沿った可変圧力プロファイルを有する治療用医療衣類のための編まれた生地構造を形成する方法であって、
（ａ）着用者の皮膚に対してとどまるように適応させた内面を備えており、筒状本体の一端の近位に形成された編まれた滑り止め部を備える編まれた筒状本体を形成する工程であって、前記滑り止め部は、前記滑り止め部の前記内面に上昇表面テクスチャを有するリピートを同時に編まれて形成する少なくとも第１、第２及び第３の糸を有しており、前記第１、第２及び第３の糸のうち１つが低摩擦糸であり、更に、前記第１、第２及び第３の糸のうち２つが、前記滑り止め部の前記内面上にとどまるように、かつ前記滑り止め部の前記内面に前記上昇表面テクスチャを形成するように編まれた高摩擦糸である前記形成する工程と、
（ｂ）前記滑り止め部の各リピートにおいて、着用者の体に接することになる前記生地構造の接触面の、高摩擦糸により形成される露出長さｌfyと、低摩擦糸により形成される露出長さｌbyと、の間の比率ｒを、０．３より大きい数値で提供する工程と、
を備えており、
糸ｘの各露出長さｌxが、
【数６】
2016507664.tif 000015
と定義され、
更に、
ｉ）前記糸ｘが前記接触面と直接接触している２点間の糸ｘのセクションｓjを因数ｋ1＝１で乗じ、
ｉｉ）前記糸が接触面と直接接触している第１の点と、前記糸と前記接触面との間に更なる糸が配置される第２の点との間の糸のセクションｓjを因数ｋ2＝０．５で乗じ、
ｉｉｉ）前記露出長さを算出する際、前記糸が接触面と直接接触していない２点間の糸のセクションｓjは考慮されない、すなわちｋ3＝０である、
方法。
【手続補正２】
【補正対象書類名】明細書
【補正対象項目名】００８０
【補正方法】変更
【補正の内容】
【００８０】
本発明による治療用医療衣類、編まれた生地及び治療用医療衣類を形成する方法を特定の実施形態及び例を参照して記載してきた。本発明の範囲から逸脱することなく本発明の種々の詳細を変更してもよい。更に、前述の本発明の好ましい実施形態及び本発明を実施するための最良の形態の記載は単に説明目的で提供されるものであり、限定目的ではない。
以下の項目は、国際出願時の請求の範囲に記載の要素である。
（項目１）
その長さに沿った可変圧力プロファイルを有する治療用医療衣類であって、
（ａ）編まれた筒状本体と、
（ｂ）着用者の皮膚に対してとどまるように適応させた内面を備えており、前記筒状本体の一端の近位に形成された編まれた滑り止め部と、
を備えており、
（ｃ）前記編まれた滑り止め部は、同時に編まれて前記滑り止め部の前記内面に上昇表面テクスチャを有するリピートを形成する少なくとも第１、第２及び第３の糸を含み、前記第１、第２及び第３の糸のうち１つが低摩擦糸であり、更に、前記第１、第２及び第３の糸のうち２つが、前記滑り止め部の前記内面にとどまり、かつ前記滑り止め部の前記内面に前記上昇表面テクスチャを形成するように編まれた高摩擦糸である、
治療用医療衣類。
（項目２）
前記低摩擦糸が０．５未満の摩擦係数を有し、前記２つの高摩擦糸が０．５より大きい摩擦係数を有する請求項１に記載の治療用医療衣類。
（項目３）
（ａ）前記筒状本体の一端に形成された編まれたウェルトを含み、
（ｂ）前記滑り止め部は、前記筒状本体と前記ウェルトとの中間に形成され、着用者の皮膚に対して滑らない状態でとどまるよう前記衣類の滑り止め特性を増加するように適応して織られた内面を有する、
請求項１又は２に記載の治療用医療衣類。
（項目４）
本体部と前記滑り止め部とが一体的に形成されている請求項３に記載の治療用衣類。
（項目５）
前記衣類の地糸がジャージーニット構造を備えている請求項４に記載の治療用衣類。
（項目６）
編まれた生地が第１の低摩擦糸、第２の低摩擦糸、第１の高摩擦糸及び第２の高摩擦糸を別々に、かつ同時に供給することによって形成される請求項１に記載の治療用衣類。
（項目７）
前記高摩擦糸が２０〜５０４０デニール（２２．２〜５５９４ｄＴｅｘ）の線質量密度を有する請求項６に記載の治療用衣類。
（項目８）
前記高摩擦糸が、天然ゴム、合成ゴム及びスパンデックスからなる群から選択されるマルチフィラメント糸である請求項１に記載の治療用衣類。
（項目９）
前記高摩擦糸が、室温加硫エラストマー、液状シリコンコーティング、シリコンゴム及びポリウレタンエラストマーからなる群から選択されるコーティング材料でコーティングされている請求項１に記載の治療用衣類。
（項目１０）
第１の高摩擦糸がインレイ糸として編まれ、第２の高摩擦糸がニット構造の一部を形成し、かつ前記第１の高摩擦糸を前記リピートに固定するように機能する請求項１に記載の治療用衣類。
（項目１１）
第１の高摩擦糸がインレイ糸として編まれ、第２の高摩擦糸が前記第１の高摩擦糸からオフセットしたインレイ糸として編まれる請求項１に記載の治療用衣類。
（項目１２）
前記低摩擦糸が１５〜１２００デニール（１６．６〜１３３２ｄＴｅｘ）である請求項１に記載の治療用衣類。
（項目１３）
その長さに沿った可変圧力プロファイルを有する治療用医療衣類であって、
（ａ）編まれた筒状本体と、
（ｂ）着用者の皮膚に対してとどまるように適応させた内面を備えており、前記筒状本体の一端の近位にて形成された編まれた滑り止め部と、
を備えており、
（ｃ）前記編まれた滑り止め部は、同時に編まれて前記滑り止め部の前記内面に上昇表面テクスチャを有するリピートを形成する第１、第２、第３及び第４の糸を含み、前記第１、第２、第３及び第４の糸のうち２つが低摩擦糸であり、更に、前記第１、第２、第３及び第４の糸のうち２つが、前記滑り止め部の前記内面上にとどまるように、かつ前記滑り止め部の前記内面に前記上昇表面テクスチャを形成するように編まれた高摩擦糸である、
治療用医療衣類。
（項目１４）
前記滑り止め部の生地構造のリピートにおいて、着用者の体に接することになる前記生地構造の接触面の、高摩擦糸により形成される露出長さｌfyと、低摩擦糸により形成される露出長さｌbyとの間の比率ｒが０．３より大きい、好ましくは０．５より大きい、最も好ましくは０．７より大きく、
糸ｘの各露出長さｌxが、
【数５】
2016507664.tif 000016
と定義され、
ａ）前記糸ｘが前記接触面と直接接触している２点間の糸xのセクションｓjを因数ｋ1＝１で乗じ、
ｂ）前記糸が接触面と直接接触している第１の点と、前記糸と前記接触面との間に更なる糸が配置される第２の点との間の糸のセクションｓjを因数ｋ2＝０．５で乗じ、
ｃ）前記露出長さを算出する際、前記糸が接触面と直接接触していない２点間の糸のセクションsjは考慮されない、すなわちｋ3＝０である、
請求項１３に記載の治療用医療衣類。
（項目１５）
その長さに沿った可変圧力プロファイルを有する治療用医療衣類のための編まれた生地構造を形成する方法であって、
（ａ）着用者の皮膚に対してとどまるように適応させた内面を備えており、筒状本体の一端の近位に形成された編まれた滑り止め部を備える編まれた筒状本体を形成する工程であって、前記滑り止め部は、前記滑り止め部の前記内面に上昇表面テクスチャを有するリピートを同時に編まれて形成する少なくとも第１、第２及び第３の糸を有しており、前記第１、第２及び第３の糸のうち１つが低摩擦糸であり、更に、前記第１、第２及び第３の糸のうち２つが、前記滑り止め部の前記内面上にとどまるように、かつ前記滑り止め部の前記内面に前記上昇表面テクスチャを形成するように編まれた高摩擦糸である前記形成する工程と、
（ｂ）前記滑り止め部の各リピートにおいて、着用者の体に接することになる前記生地構造の接触面の、高摩擦糸により形成される露出長さｌfyと、低摩擦糸により形成される露出長さｌbyと、の間の比率ｒを、０．３より大きい数値で提供する工程と、
を備えており、
糸ｘの各露出長さｌxが、
【数６】
2016507664.tif 000017
と定義され、
更に、
ｉ）前記糸ｘが前記接触面と直接接触している２点間の糸ｘのセクションｓjを因数ｋ1＝１で乗じ、
ｉｉ）前記糸が接触面と直接接触している第１の点と、前記糸と前記接触面との間に更なる糸が配置される第２の点との間の糸のセクションｓjを因数ｋ2＝０．５で乗じ、
ｉｉｉ）前記露出長さを算出する際、前記糸が接触面と直接接触していない２点間の糸のセクションｓjは考慮されない、すなわちｋ3＝０である、
方法。
【国際調査報告】
2016507664.tif 000018
2016507664.tif 000019
2016507664.tif 000020